그 후 , 상기 소구경 그 라프트 공중 합체 와 대구경 그 라프트 공중 합체 의 혼합물 의 고형분 기준 100 중량 부 에 황산마그네슘 2 중량 부 를 투입 하 여 상압 응집 을 실시 한 후 , 이 를 열풍 유동층 건조기 를 통해 건조 하 여 수분 1 % 이하 의 분체 를 제조 하 였 다 . 이 어 제조 한 분체 를 매트릭스 공중 합체 , 즉 용액 중합 으로 제조 한 내열 SAN ( Styrene - Acrylonitrile ) 과 30 : 70 의 중량 비 로 블 렌 딩 하 여 열가소성 수지 조성물 을 제조 하 였 다 . 블 렌 딩 과정 에서 가공 및 유동 성 확보 를 위해 활제 6 중량 부 , 통상 적 으로 이용 가능 한 열 안정제 0 . 3 중량 부 및 이 형제 로 실록 산계 첨가제 0 . 6 중량 부 를 함께 첨가 하 였 다 .